ЗАТВЕРДЕВАЮЩИЙ ПЕНОМАТЕРИАЛ, СОДЕРЖАЩИЙ УГОЛЬНУЮ ЗОЛУ, ДЛЯ ПРЕДОТВРАЩЕНИЯ САМОВОЗГОРАНИЯ УГЛЯ, И СПОСОБ ЕГО ПОЛУЧЕНИЯ

1. Затвердевающий пеноматериал, содержащий угольную золу, для предотвращения самовозгорания угля, содержащий следующие ингредиенты в массовых частях (мас. ч.): 40-60 мас. ч. воды, 100 мас. ч. угольной золы, 25-40 мас. ч. порошкообразного состава, выделяющего газ в ходе химической реакции, 3-5 мас. ч. ускорителя, 2-4 мас. ч. активатора, 1-2 мас. ч. пластификатора и 1 мас. ч. стабилизирующего пену состава;
при этом
порошкообразный состав, выделяющий газ в ходе химической реакции, получен с соблюдением следующих соотношений в массовых частях (мас. ч.): 24-35 мас. ч. полугидрата сульфата кальция и 1-5 мас. ч. бикарбоната натрия, которые вступают в химическую реакцию с образованием инертного газа (т.е. газообразного диоксида углерода), с формированием таким образом, вспененного известкового раствора;
ускоритель получен с соблюдением следующих соотношений в мас. ч.: 1-2 мас. ч. глиноземистого клинкера, 1 мас. ч. карбоната натрия и 1-2 мас. ч. обожженной извести, при этом глиноземистый клинкер состоит из следующих ингредиентов в массовых процентах: 94 масс. % алюмината натрия, 4 масс. % оксида алюминия и 2 масс. % алюмосиликата кальция;
активатор получен с соблюдением следующих пропорций в мас. ч.: 0,8-1,6 мас. ч. оксида магния и 1,2-2,4 мас. ч. хлорида магния;
2
4
пластификатор получен с соблюдением следующих пропорций в мас. ч.: 0,5-1 мас. ч. лигносульфоната кальция и 0,5-1 мас. ч. продукта конденсации нафталинсульфоната и формальдегида, причем в продукте конденсации нафталинсульфоната и формальдегида содержание NaSO составляет <3%;
стабилизирующий пену состав получен с соблюдением следующих пропорций в мас. ч.: 0,2 мас. ч. бутилового эфира этиленгликоля, 0,3 мас. ч. нанокремния и 0,5 мас. ч. гидроксиэтилцеллюлозы;
при этом время затвердевания указанного пеноматериала можно регулировать путем подбора массовых соотношений между ускорителем, активатором и пластификатором.
2. Способ получения затвердевающего пеноматериала, содержащего угольную золу, для предотвращения самовозгорания угля по п. 1, включающий:
этап 1: добавление 40-60 мас. ч. воды, 0,2 мас. ч. бутилового эфира этиленгликоля, 0,3 мас. ч. нанокремния и 0,5 мас. ч. гидроксиэтилцеллюлозы в специальную емкость для перемешивания А, перемешивание полученного раствора со скоростью 3000±100 оборотов в минуту при помощи мешалки в течение 2 мин с образованием однородного вспененного раствора;
этап 2: добавление 100 мас. ч. угольной золы, 1-2 мас. ч. глиноземистого клинкера, 1 мас. ч. карбоната натрия, 1-2 мас. ч. обожженной извести, 0,8-1,6 мас. ч. оксида магния, 1,2-2,4 мас. ч. хлорида магния, 0,5-1 мас. ч. лигносульфоната кальция и 0,5-1 мас. ч. продукта конденсации нафталинсульфоната и формальдегида в смеситель для сухого перемешивания В, и перемешивание полученного порошка со скоростью 3000±100 оборотов в минуту в течение 3 мин при помощи мешалки с образованием перемешанного порошка;
этап 3: добавление перемешанного порошка, полученного в смесителе для сухого перемешивания В, в однородный вспененный раствор в специальной емкости для перемешивания А, и перемешивание смеси со скоростью 12000±500 оборотов в минуту в течение 2 мин. с помощью мешалки в специальной емкости для перемешивания А с образованием перемешанной жидкого известкового раствора, выдерживание перемешанного жидкого известкового раствора с образованием пены, с получением затвердевающего пеноматериала, содержащего угольную золу, для предотвращения самовозгорания угля.